(57)【要約】【課題】化粧シートを厚くすることなく、コストの上昇を抑えつつ、基材から拡散される揮発性有機物による変色を防ぐことができる化粧シートを提供する。【解決手段】樹脂製の基材シート９の一方の面側に絵柄層１１と透明熱可塑性樹脂層１５とがこの順に形成され、基材シート９の他方の面側にプライマー層４が形成され、基材シート９とプライマー層４との間に、ＳｉＯ２が蒸着されたＰＥＴフィルムである蒸着フィルム層５を形成する。【選択図】  図１
2017013435.tif 000002
【特許請求の範囲】
【請求項１】
樹脂製の基材シートの一方の面側に絵柄層と透明熱可塑性樹脂層とがこの順に形成され、
前記基材シートの他方の面側にプライマー層が形成され、
前記基材シートと前記プライマー層との間に、金属酸化物が蒸着された熱可塑性樹脂フィルムである蒸着フィルム層を有することを特徴とする化粧シート。
【請求項２】
前記金属酸化物は、酸化珪素、酸化マグネシウム及び酸化アルミニウムのうちの少なくとも一つを含むことを特徴とする請求項１に記載の化粧シート。
【請求項３】
前記蒸着フィルム層における前記金属酸化物の蒸着は、物理蒸着または化学蒸着によって行われることを特徴とする請求項１または請求項２に記載の化粧シート。
【請求項４】
請求項１から請求項３のいずれか１項に記載の化粧シートを木質系の基材に貼り合わせてなることを特徴とする化粧材。
【発明の詳細な説明】
【技術分野】
【０００１】
本発明は、化粧シート及び、これを利用した化粧材に関する。
【背景技術】
【０００２】
化粧シートは、安価で加工性に優れた建材として、建築物の屋内、屋外及び家具や什器といった様々な用途に使用されている。化粧シートは、木質系基材に貼り付けられて化粧材となる。化粧シートが木質系の基材に貼り付けられる場合、木材で使用されるテルペンが化粧シートに拡散することが懸念される。特に、化粧シートのうち、淡色印刷用原反の絵柄が印刷されているものについては、テルペンとしてのβ‐カリオフィレンによる淡色印刷用原反の変色が懸念される。β‐カリオフィレンは、木質系の基材となる熱処理された圧縮木材から放出される揮発性有機化合物の一種である。
【０００３】
ところで、木質系の基材と化粧シートとの間に中間層を設ける技術が公知になっている。このような中間層によれば、基材から淡色印刷用原反へのテルペン等の拡散を抑え、化粧シートの変色を抑えることができる。
中間層は、バッカー層とも呼ばれており、化粧シートに適度な厚みを与えて巻取りを容易にする目的等のために設けられるものである。基材と化粧シートとの間にバッカー層を設ける化粧材は、例えば、特許文献１に記載されている。
【先行技術文献】
【特許文献】
【０００４】
【特許文献１】特開２００７−９８８５５号公報
【発明の概要】
【発明が解決しようとする課題】
【０００５】
しかしながら、バッカー層は、耐衝撃性、耐傷つき性及び耐キャスター性等を目的として設けられる部材であるから、このような目的に適うだけの厚みを有している。また、バッカー層は、化粧材を構成する層のうち比較的高コストの部材である。このため、バッカー層を使って木質系基材から淡色印刷用原反への揮発性有機物の拡散を防ぐ構成は、化粧シートの厚さを厚くし、コストを高めることになる。
本発明は、上記の点に鑑みてなされたものであり、化粧シートを厚くすることなく、コストの上昇を抑えつつ、基材から拡散される揮発性有機物による変色を防ぐことができる化粧シート及び化粧材を提供することを目的とする。
【課題を解決するための手段】
【０００６】
上記課題を解決するため、本発明の一態様の化粧シートは、基材シートと絵柄層と透明熱可塑性樹脂層とがこの順に形成され、前記基材シートと前記プライマー層との間に、金属酸化物が蒸着された熱可塑性樹脂フィルムである蒸着フィルム層を設けることを特徴とする。
【発明の効果】
【０００７】
本発明によれば、化粧シートの厚さを厚くすることなく、コストの上昇を抑えつつ、基材から拡散される揮発性有機物による変色を防ぐことができる化粧シート及び化粧材を提供することができる。
【図面の簡単な説明】
【０００８】
【図１】本発明の一実施形態の化粧シート及び化粧材の断面図である。
【図２】本発明の一実施形態の化粧材と比較される比較例１の化粧シート及び化粧材の断面図である。
【図３】本発明の一実施形態の化粧材と比較される比較例２の化粧シート及び化粧材の断面図である。
【発明を実施するための形態】
【０００９】
以下、本発明の一実施形態の化粧シート及び化粧材について説明する。
図１は、本実施形態の化粧シート２を基材に貼り付けた状態を示した断面図である。本実施形態の化粧シート２は、蒸着フィルム層を有し、基材３から化粧シート２の側に拡散されてくるβ‐カリオフィレンによって化粧シートが変色することを防いでいる。このような化粧シート２を基材３に貼り付けることによって図１に示す化粧材１が構成される。
【００１０】
（化粧シート）
化粧シート２は、基材シート９と、絵柄層１１と、透明熱可塑性樹脂層１５とがこの順に形成され、基材シート９の絵柄層１１の側と反対の側がプライマー層４を介して基材３に貼り付けられる。そして、本実施形態の化粧シート２は、基材シート９とプライマー層４との間に、金属酸化物が蒸着された熱可塑性樹脂フィルムである蒸着フィルム層５が、基材３の側に金属酸化物が蒸着された側を向けて設けられている。なお、本実施形態において、基材シート９は印刷用原反となっている。
【００１１】
本実施形態の蒸着フィルム層５は、熱可塑性樹脂フィルムとしてＰＥＴ（ポリエチレンテレフタレート）樹脂からなるＰＥＴフィルム（蒸着フィルム層のＰＥＴ原反）５２に、金属酸化物としてシリコン酸化物を蒸着したものである。本実施形態では、ＰＥＴフィルム５２上にシリコン酸化物の層を形成し、ＳｉＯ２層（蒸着フィルム層の金属蒸着層）５１として図１に示す。なお、本実施形態は、シリコン酸化物を用いる構成に限定されるものでなく、酸化珪素、酸化マグネシウム及び酸化アルミニウムのうちのいずれか一つを含むものであってもよい。
【００１２】
また、化粧シート２は、基材シート９と蒸着フィルム層５とを貼り合わせる接着剤層７、絵柄層１１上に設けられるアンカーコート（ＡＣ：Anchor Coat）層１３、アンカーコート層１３上に設けられる透明熱可塑性樹脂層１５及び透明熱可塑性樹脂層１５上に設けられる表面保護層１７を有している。表面保護層１７は、第１表面保護層１７１、第２表面保護層１７２の二層構造となっている。また、絵柄層１１は、顔料１１１を含んでいる。
【００１３】
以下、化粧シート２の各層について説明する。
〈プライマー層〉
プライマー層４は、基材３と基材シート９とを接着するために設けられる。本実施形態のプライマー層４は、シリカが混入されたウレタン樹脂層である。ただし、プライマー層４は、シリカが混入されたウレタン樹脂を材料とすることに限定されるものでなく、基材３の材料と、基材シート９に用いられるポリエチレン（ＰＥ：PolyEthylene）を主剤とした樹脂とを接着可能できるものであれば特に限定されるものではない。具体的には、ポリカーボネート樹脂、公知の２液のウレタン変性ビニル樹脂からなる水性接着剤や１液酢酸ビニル樹脂エマルジョン系接着剤及び湿気硬化型ウレタン樹脂系ホットメルト接着剤等が使用可能である。また、熱可塑性樹脂ホットメルト接着剤も使用可能である。
【００１４】
プライマー層４は、基材３の表面に接着剤を塗布することで設けることが可能である。また、プライマー層４は、化粧シートの基材シート９側に接着剤を塗布して設けてもよいし、基材３と基材シート９との両方に塗布してから貼り合わせることによって設けられるものでもよい。
接着剤の塗布量は、乾燥後の重さが３ｇ／ｍ２〜２０ｇ／ｍ２程度が接着性の観点から好適である。
【００１５】
〈蒸着フィルム層〉
本実施形態の蒸着フィルム層５は、ＰＥＴフィルム５２の表面に酸化珪素、酸化マグネシウム及び酸化アルミニウム等のうち、例えばシリコン酸化物を蒸着してＳｉＯ２層５１を設けることによって形成される。ＰＥＴフィルム５２は、前記したように、ポリエチレンテレフタレート樹脂からなる高分子フィルムである。ＳｉＯ２層５１は、シリコン酸化物を真空中で気化させてＰＥＴフィルム５２上に付着させたものである。本実施形態では、ＰＥＴフィルム５２の厚さを１２μｍ、ＳｉＯ２層５１の厚さを１００ｎｍとした。
【００１６】
ただし、ＳｉＯ２層５１の厚さは、１００ｎｍに限定されるものでなく、３０ｎｍ〜２００ｎｍ程度の範囲が好適である。
ＳｉＯ２層５１の形成は、物理的蒸着方法（ＰＶＤ: Physical Vapor Deposition)または化学的蒸着方法（ＣＶＤ：Chemical Vapor Deposition）によって行われる。ＳｉＯ２層５１は、ＰＶＤ法によっても、ＣＶＤ法によっても同等の透明性やバリヤー性を得ることができる。
【００１７】
以下に、ＳｉＯ２層５１の形成方法の一例を説明する。
ＳｉＯ２の蒸着は、減圧されたチャンバー内で行われる。チャンバー内には、ＳｉＯ２の蒸発源と、陽極とが互いに対向するように設置されていて、陽極の側にはＰＥＴフィルムが巻き回されたドラムが配置される。ドラムの周面は冷却されている。蒸発したＳｉＯ２は陽極によってドラムの側に引き寄せられる。陽極に引き寄せられたＳｉＯ２がＰＥＴフィルム上に堆積してＳｉＯ２層５１を形成する。
【００１８】
ＰＥＴフィルムは、ドラムの回転によってドラムの周面を一定の速度で移動する。このため、ＳｉＯ２層５１が形成された部位が順次送り出され、ＳｉＯ２が堆積されていないＰＥＴフィルム５２の部位が順次蒸発源と対向する位置に来る。本実施形態は、このようにしてＰＥＴフィルム５２の片面の全面にＳｉＯ２層５１を形成している。
なお、本実施形態は、蒸着フィルム層５の金属酸化物として、ＳｉＯ２を使用することに限定されるものでなく、例えば、酸化珪素、酸化マグネシウム及び酸化アルミニウム等のうち、ＳｉＯやアルミナＡｌ２Ｏ３等、公知の金属酸化膜を適用することができる。
【００１９】
〈接着剤層〉
本実施形態の接着剤層７は、上記した蒸着フィルム層５と基材シート９とを接着するために設けられる。本実施形態では、接着剤層７をウレタン樹脂からなる接着剤を乾燥後の塗布量が５．５ｇ／ｍ２となるようにＰＥＴフィルム５２上に塗布することによって形成する。ウレタン樹脂からなる接着剤としては、例えば、２液ウレタン樹脂接着剤等を用いることができる。ただし、本実施形態は、接着剤層７の接着剤として、基材シート９と蒸着フィルム層５とを接着することができるものであれば特に限定されるものではない。
【００２０】
〈基材シート〉
基材シート９は、化粧シート２の耐キャスター性を高める、あるいは巻取り適正を高めるために設けられる。本実施形態の基材シート９には、ポリエチレンを主剤とするシート状の樹脂が用いられる。基材シート９は、ポリエチレンを主剤とする樹脂に顔料等の着色剤が添加されることによって基材シートとなる。また、基材シート９では、主剤に対し、着色剤の他にも適宜無機フィラー、滑剤、熱可塑性エラストマー、相溶化剤等を添加することができる。
【００２１】
基材シート９の厚みは、透明熱可塑性樹脂層１５と合わせて化粧材とした際の表面の各種耐性と、基材３に貼り合わせる前の化粧シート２としての巻き取り適性を考慮して決定される。本実施形態では、基材シート９の厚みを５５μｍとした。なお、本実施形態は、基材シート９の厚さを５５μｍに限定するものではなく、５５μｍから１００μｍの範囲で調整することが可能である。
【００２２】
〈絵柄層〉
絵柄層１１は、所望の絵柄の意匠を付与するために設けられるものである。本実施形態では、絵柄層１１を、ウレタン樹脂、塩酢ビニル樹脂及び顔料１１１によって形成した。絵柄層１１の絵柄は、特に限定されるものではなく、例えば木目柄、石目柄、布目柄、砂目柄、抽象柄、幾何学図形、文字又は記号、あるいはそれらの組み合わせ等が考えられる。また、絵柄層１１の色彩は特に限定されるものではない。
【００２３】
本実施形態は、基材シート９の変色を防ぐものであるから、白色に近い色彩の化粧シート２に適用した場合により効果が顕著になる。
なお、絵柄層１１は、印刷インキを使った印刷によって設けることが可能である。印刷インキ等の種類は特に限定されず、化粧シート用として公知の印刷インキを使用することができる。具体的には、例えば、上記したウレタン樹脂の他、ブチラール系、アクリル系、ポリエステル系、エポキシ系、アルキド系、ポリアミド系等のバインダー樹脂に、有機又は無機の染料又は顔料や、必要に応じて体質顔料、充填剤、粘着付与剤、分散剤、消泡剤、安定剤その他の添加剤を適宜添加し、適当な希釈溶剤で所望の粘度に調整したものがインキとして使用できる。
【００２４】
〈アンカーコート層〉
アンカーコート層１３は、化粧シートの用途により必要に応じて設けられる層である。本実施形態は、ウレタン樹脂を乾いた状態で１．２ｇ／ｍ２になるように塗布することによってアンカー層１３を形成する。アンカーコート層１３は、形成の目的に応じて、例えば酸化防止剤、紫外線吸収剤、光安定剤、熱安定剤、可塑剤、滑剤、帯電防止剤、難燃剤及び充填剤等の公知の添加剤の１種以上が添加されていてもよい。
【００２５】
〈透明熱可塑性樹脂層〉
透明熱可塑性樹脂層１５は、基材シート９と共に化粧材１とした際の表面の各種耐性と、基材３に貼り合わされる以前の化粧シート２としての巻き取り適性とを高めるために設けられる。本実施形態の透明熱可塑性樹脂層１５は、ポリオレフィン系樹脂を主剤とするものであり、用いるポリオレフィン系樹脂としてポリプロピレン樹脂を用いている。透明熱可塑性樹脂層１５の厚さは８０μｍである。
【００２６】
また、本実施形態は、ポリプロピレン樹脂の他、ポリエチレン樹脂等を主剤とすることができる。また、本実施形態は、複数の種類の樹脂を主剤として透明熱可塑性樹脂層を形成することもできる。さらに、本実施形態は、透明熱可塑性樹脂層を単層とすることに限定されず、複数の層によって透明熱可塑性樹脂層を形成することができる。
透明熱可塑性樹脂層１５の膜厚は、８０μｍに限定されるものではなく、表面の耐性や巻取り適正の観点から５０〜１００μｍが望ましい。また、透明熱可塑性樹脂層１５には、表面に木目の導管等の凹部（図字せず）を施してもよい。
【００２７】
〈表面保護層〉
表面保護層１７は、化粧材１の表面耐性を向上させるために適宜設けられる。本実施形態は、表面保護層１７を、第１表面保護層１７１及び第２表面保護層１７２を含む二層構造とした。第１表面保護層１７１及び第２表面保護層１７２は、共にウレタン樹脂を乾いた状態で３ｇ／ｍ２となるように塗布して形成されている。ただし、本実施形態は、表面保護層を二層にすることに限定されるものではなく、表面保護層を単層にしてもよい。
表面保護層１７に用いられる樹脂としては、紫外線硬化型樹脂や２液ウレタン系樹脂が好適に用いられ、これらにすべり性を考慮して公知の紫外線吸収剤、光安定剤、ガラスビーズ等を適宜添加してよい。
【００２８】
第１表面保護層１７１及び第２表面層１７２を設ける方法としては、ウレタン樹脂等を、透明熱可塑性樹脂層１５上に乾燥後の塗布量としてそれぞれ３ｇ／ｍ２となる程度に塗布するものが好適である。ただし、本実施形態は、このような方法によって表面保護層１７を形成することに限定されるものでなく、耐衝撃性や耐キャスター性の観点から好適な表面硬度が得られる方法によって表面保護層を形成する。
また、本実施形態の化粧シート２には、適宜、その表面にエンボスロールによるエンボス加工等、凹凸模様（図示せず）を付与してもよい。またその凹部に着色樹脂を充填するワイピング処理等を行ってもよい。
【００２９】
（化粧材）
本実施形態の化粧材１は、以上説明した化粧シート２を基材３に貼り付けて構成される。以下、本実施形態の化粧材１を貼り付ける基材３を説明する。
〈基材〉
上記した化粧シート２が貼り付けられる基材３としては、南洋材合板、針葉樹合板、パーティクルボード、中密度繊維板（ＭＤＦ）、日本農林規格に規定される普通合板が使用可能である。また、木紛添加オレフィン系樹脂からなる基材も使用可能である。厚みは３〜２５ｍｍ程度が好適である。
【００３０】
ただし、本実施形態の化粧シート２は、熱処理圧縮木材から拡散されてくるβ‐カリオフィレンによる変色を防ぐものである。このような本実施形態の効果は、基材３として熱処理圧縮木材を用いた場合に顕著となる。
なお、以上説明した実施形態は、本発明の技術的思想を具体化するための構成を例示するものであって、本発明の技術的思想は、構成部品の材質、形状、構造、配置等を上記のものに特定するものでない。本発明の技術的思想は、特許請求の範囲に記載された請求項が規定する技術的範囲内において、種々の変更を加えることができる。
【００３１】
また、実施形態中の図面は模式的なものであり、厚みと平面寸法との関係、各層の厚みの比率等は現実のものとは異なることに留意すべきである。したがって、具体的な厚みや寸法は上記説明を参酌して判断すべきものである。
以上説明した本実施形態は、薄いＰＥＴフィルムにＳｉＯ２の薄膜を蒸着した蒸着フィルム層５によって基材３からのβ−カリオフィレンの拡散を防ぐことができる。このため、β−カリオフィレンのバリア層を薄くすることができ、化粧シート２全体、ひいては化粧材１の厚さを薄型化することができる。
【００３２】
また、本実施形態は、β−カリオフィレンのバリア層を比較的低コストの蒸着フィルムによって形成したことにより、β−カリオフィレンの拡散を防いで化粧シート２の変色を防ぎ、かつコストの上昇を抑えることができる化粧材及び化粧シートを提供することができる。
【実施例】
【００３３】
〈実施例１〉
次に、本発明の実施例１を説明する。なお、実施例１の化粧シートは、図１に示した構成と同様の構成を有している。このため、実施例１の化粧シートの図示を省く。実施例１の化粧シートは、シリカを加えたウレタン樹脂製のプライマー層、プライマー層上に設けられた蒸着フィルム層、蒸着フィルム層上に接着剤層を介して貼り付けられた基材シートを有している。さらに、実施例１の化粧シートは、基材シート上に印刷によって形成された絵柄層、絵柄層上に塗布されたアンカーコート層、アンカーコート層上に形成された透明熱可塑性樹脂層及び透明熱可塑性樹脂層上に形成された二層の表面保護層を有している。実施例１の化粧シートは、基材に貼り合わされて化粧材となる。基材は厚さが２５ｍｍのパーティクルボードである。
【００３４】
蒸着フィルム層は、厚さが１２μｍのＰＥＴ層上に１００ｎｍの厚さにＳｉＯ２層を形成したものであり、ＳｉＯ２層が接着剤層の側に向くように積層される。接着剤層は、乾燥した状態において５．５ｇ／ｍ２になるように塗布されたウレタン樹脂によって形成される。基材シート９は白色に着色されたポリエチレン樹脂であり、その厚さは５５μｍである。絵柄層はウレタン樹脂と塩酸ビニル樹脂によって形成される。アンカーコート層は、乾燥した状態において１．２ｇ／ｍ２となるように塗布されたウレタン樹脂である。透明熱可塑性樹脂層は、厚さが８０μｍのポリプロピレン樹脂であり、二層の表面保護層は、いずれも乾燥した状態で３ｇ／ｍ２となるように塗布されたウレタン樹脂である。
【００３５】
以下、実施例１の化粧シートによって得られる効果を、比較例１及び比較例２と比較しながら説明する。
〈比較例１〉
図２は、比較例１の化粧シートを説明するための図である。比較例１の化粧シート２０は、プライマー層４０、ポリブチレンテレフタレート（ＰＢＴ：PolyButylene Terephthalate）樹脂製のバッカー層６０、接着剤層８１及びプライマー層８２、基材シート９０、絵柄層１１０、透明熱可塑性樹脂層１５０、表面保護層１７０を有している。化粧シート２０は、基材３０に貼り合わされて化粧材１０となる。基材３０は厚さが２５ｍｍのパーティクルボードである。
【００３６】
プライマー層４０は、シリカが混入されたウレタン樹脂製である。バッカー層６０は、厚さが１００μｍのＰＢＴ樹脂シートである。接着剤層８１、プライマー層８２は、いずれもウレタン樹脂製である。基材シート９０は、厚さが７０μｍのポリエチレン樹脂である。絵柄層１１０は、ウレタン樹脂、塩酢ビニル樹脂及び顔料１１１によって形成される。透明熱可塑性樹脂層１５０は、厚さが５５μｍのポリプロピレン樹脂である。表面保護層１７０は、厚さが６μｍのウレタン樹脂である。
このような比較例１の化粧シート２０は、現行実用化されている化粧シートであり、化粧シートとして要求される条件を全て満たしている。
【００３７】
〈比較例２〉
図３は、比較例２の化粧シートを説明するための図である。図３において、図１に示した構成と同様の構成については同様の符号を付し、説明を一部略すものとする。比較例２の化粧シート２１は、プライマー層４、基材シート９１、絵柄層１１、アンカーコート層１３、透明熱可塑性樹脂層１５及び表面保護層１７を有している。基材シート９１の厚さは７０μｍであって、基材シート９の厚さは５５μｍである。このような比較例２の化粧シート２１は、図１に示した本実施形態の化粧シート２の基材シートを着色されたポリエチレン樹脂にし、かつ厚さを５５μｍから７０μｍにしたものである。化粧シート２１は、基材３に貼り付けられて化粧材１００になる。
このような比較例２の化粧シート２１は、図１に示した本実施形態の化粧シート２から蒸着フィルム５を除き、基材シートの厚さを５５μｍから７０μｍにしたものである。
【００３８】
（試験）
以下、実施例１、比較例１及び比較例２の化粧シートの試験を行い、実施例１の化粧シートの効果を確認した。以下、試験の結果について説明する。
〈β−カリオフィレンの透過性〉
本発明の発明者らは、実施例１の化粧シートと、比較例１の化粧シート２０及び比較例２の化粧シート２１についてβ−カリオフィレンの透過性を比較した。
表１の二行目は、実施例１の化粧シートと化粧シート２０及び化粧シート２１とのβ−カリオフィレンの透過量を計測した結果を示している。
【００３９】
表１によれば、実施例１の化粧シートのβ−カリオフィレンの透過量が０．８１ｇ／ｍ２・２４ｈであり、この値は比較例１及び比較例２の化粧シートよりも低い値であった。
なお、上記の透過性の比較は、次のように行った。即ち、本発明の発明者らは、開口部の直径が１８２ｍｍのガラス製容器にβ−カリオフィレンを５ｍｌ滴下し、ガラス製容器の開口部を上記した透過性の測定対象となる化粧シートで密閉した。そして、このような状態の化粧シートを６０℃の環境下で２４時間放置し、放置の前後で重量を測定し、重量の増加分をβ−カリオフィレンの単位面積（ｍ２）当たりの透過量に変換した。本試験においては、放置の前後で化粧シートの重量の変化が大きいものほどβ‐カリオフィレンの透過量が大きいことを示す。
【００４０】
【表１】
2017013435.tif 000003
【００４１】
〈他の試験〉
また、本発明の発明者らは、実施例１の化粧シートが化粧シートとして要求される他の条件についても試験を行い、いずれの条件についても実用に適するとの結果を得た。具体的には、実施例１の化粧材シートは、水蒸気透過量が０．３ｇ／ｍ２・２４ｈ、酸素透過量が０．２ｇ／ｍ２・２４ｈであった。このような結果から、実施例１の化粧シートは、蒸着フィルム層によって高いバリア性を有することが分かる。
【００４２】
また、本発明の発明者らは、実施例１の化粧シートの不燃性を調べるため、ＩＳＯ５６６０−１に準拠したコーンカロリ燃焼試験を行った。本発明の発明者らは、実施例１の化粧シートを金属基板に貼着して化粧材を作製し、この化粧材の時間に対する総発熱量及び時間に対する発熱速度を求めた。この結果、実施例１の化粧シートは、（ｉ）加熱開始後２０分間の総発熱量が８ＭＪ／ｍ２以下であり、（ｉｉ）加熱開始後２０分間、最大発熱速度が１０秒以上継続して２００ｋＷ／ｍ２を超えず、かつ（ｉｉｉ）加熱開始後２０分間、防火上有害な裏面まで貫通する亀裂及び穴がないことを満たす不燃性を確保可能となることが分かった。
【００４３】
表２は、実施例１の化粧シートの、化粧シートとして要求される他の条件についてさらに試験を行った結果を示している。表２によれば、実施例１の化粧シートは、鉛筆硬度試験、コインスクラッチ試験、キャスター試験及び局部荷重試験において比較例１の化粧シートよりも良好な結果を得た。また、実施例１の化粧シートは、デュポン衝撃試験において５００ｇの鉄球を３０ｃｍの高度から落とす条件以外の条件において、比較例１の化粧シートよりも良好な結果を得た。
【００４４】
さらに、実施例１の化粧シートは、汚染試験、溶剤ラビング試験、湿熱白化試験、二類浸漬試験及び環境試験において比較例１の化粧シートと同等の結果を得た。
【表２】
2017013435.tif 000004
【００４５】
以上説明したように、実施例１は、現行の化粧シートよりもβ−カリオフィレンの透過量が少ない化粧材シート及びこの化粧シートを使った化粧材を提供することができる。また、実施例１の化粧シートは、β−カリオフィレンの透過の他、化粧シートに要求される他の条件についても満たすことができる。
また、実施例１は、蒸着フィルムによって基材から化粧シートへのβ−カリオフィレンの拡散を防いでいる。このため、実施例１は、比較例１のようにバッカー層を設けるよりも化粧シート全体の厚さを薄くすることができる。さらに、蒸着フィルムに係るコストはバッカー層を設けることに係るコストよりも低いため、実施例１は、化粧シート及び化粧材のコストの上昇を抑えることができる。
【産業上の利用可能性】
【００４６】
以上説明した本発明の化粧シート及び化粧基材は、揮発性有機化合物が発生し得る木質系基材が用いられる分野に好適である。
【符号の説明】
【００４７】
１  化粧材
２，２０，２１  化粧シート
３，３０  基材
４，４０，８２  プライマー層
５  蒸着フィルム
７  接着剤層
９，９０  基材シート
１０  化粧材
１１，１１０  絵柄層
１３  アンカーコート層
１５，１５０  透明熱可塑性樹脂層
１７，１７０  表面保護層
５２  ＰＥＴフィルム
５１  ＳｉＯ２層
６０  バッカー層
８１  接着剤層
１１１  顔料
１７１  第１表面保護層
１７２  第２表面保護層
【図１】
2017013435.tif 000005
【図２】
2017013435.tif 000006
【図３】
2017013435.tif 000007